(57)【要約】【課題】高温域においても発電性能を十分に発現できる発電材料、その発電材料からなる発電素子、および、その発電素子を用いて得られる発電システムを提供すること。【解決手段】下記一般式（１）で示される発電材料から、発電素子を得る。また、その発電素子を用いて、発電システムを得る。        （ＡｘＢ１−ｘ）ＮｂＯ３          （１）（式中、ＡおよびＢは、互いに相異なって、希土類元素、アルカリ土類金属、アルカリ金属、ＣｄおよびＢｉから選ばれる少なくとも１つの元素を示し、ｘは０＜ｘ≦１の数値範囲の原子割合を示す。）【選択図】図１
2015070203.tif 000002
【特許請求の範囲】
【請求項１】
下記一般式（１）で示されることを特徴とする、発電材料。
（ＡｘＢ１−ｘ）ＮｂＯ３          （１）
（式中、ＡおよびＢは、互いに相異なって、希土類元素、アルカリ土類金属、アルカリ金属、ＣｄおよびＢｉから選ばれる少なくとも１つの元素を示し、ｘは０＜ｘ≦１の数値範囲の原子割合を示す。）
【請求項２】
前記一般式（１）において、
Ａが、Ｋであり、
Ｂが、Ｎａであり、
ｘが、１／２であることを特徴とする、請求項１に記載の発電材料。
【請求項３】
請求項１または２に記載の発電材料からなることを特徴とする、発電素子。
【請求項４】
温度が経時的に上下する熱源と、
請求項３に記載の発電素子からなり、前記熱源の温度変化により電気分極する第１デバイスと、
前記第１デバイスから電力を取り出すための第２デバイスと
を備えることを特徴とする、発電システム。
【発明の詳細な説明】
【技術分野】
【０００１】
本発明は、発電材料、発電素子および発電システムに関し、詳しくは、発電材料、その発電材料からなる発電素子、および、その発電素子を用いて得られる発電システムに関する。
【背景技術】
【０００２】
従来、自動車エンジンなどの内燃機関や、ボイラー、空調設備などの熱交換器、発電機、モータなどの電動機関、照明などの発光装置などの各種エネルギー利用装置では、例えば、排熱、光などとして、多くの熱エネルギーが放出および損失されている。
【０００３】
近年、省エネルギー化の観点から、放出される熱エネルギーを回収し、エネルギー源として再利用することが要求されている。
【０００４】
このような方法として、具体的には、例えば、温度が経時的に上下する熱源と、その熱源の温度変化により、キュリー点に対して−２０℃〜キュリー点に対して＋１０℃の温度範囲の少なくとも一部を含むように経時的に温度が上下され、電気分極する第１デバイスと、その第１デバイスから電力を取り出すための第２デバイスとを備える発電システムが提案されており、また第１デバイスとして、バルク型のピエゾ素子（構造：ＮｂおよびＳｎ添加ＰＺＴ（Ｎｂ／Ｓｎ／Ｐｂ（Ｚｒ，Ｔｉ）Ｏ３）、キュリー点３１５℃）が用いられることも、提案されている（例えば、特許文献１参照。）。
【先行技術文献】
【特許文献】
【０００５】
【特許文献１】特開２０１３−５１８６２号公報
【発明の概要】
【発明が解決しようとする課題】
【０００６】
一方、このような発電システムにおいて、より高温の熱源を用いることが検討されている。
【０００７】
しかしながら、引用文献１に記載のＮｂおよびＳｎ添加ＰＺＴ（Ｎｂ／Ｓｎ／Ｐｂ（Ｚｒ，Ｔｉ）Ｏ３）は、キュリー点が３１５℃であり、このキュリー点を超える温度領域では発電性能が十分ではないため、高温の熱源を用いることができない場合がある。
【０００８】
そこで、本発明の目的は、高温域においても発電性能を十分に発現できる発電材料、その発電材料からなる発電素子、および、その発電素子を用いて得られる発電システムを提供することにある。
【課題を解決するための手段】
【０００９】
上記目的を達成するため、本発明の発電材料は、下記一般式（１）で示されることを特徴としている。
【００１０】
（ＡｘＢ１−ｘ）ＮｂＯ３          （１）
（式中、ＡおよびＢは、互いに相異なって、希土類元素、アルカリ土類金属、アルカリ金属、ＣｄおよびＢｉから選ばれる少なくとも１つの元素を示し、ｘは０＜ｘ≦１の数値範囲の原子割合を示す。）
また、本発明の発電材料は、前記一般式（１）において、Ａが、Ｋであり、Ｂが、Ｎａであり、ｘが、１／２であることが好適である。
【００１１】
また、本発明の発電素子は、上記の発電材料からなることを特徴としている。
【００１２】
また、本発明の発電システムは、温度が経時的に上下する熱源と、上記の発電素子からなり、前記熱源の温度変化により電気分極する第１デバイスと、前記第１デバイスから電力を取り出すための第２デバイスとを備えることを特徴としている。
【発明の効果】
【００１３】
本発明の発電材料からなる本発明の発電素子、および、本発明の発電素子を備える本発明の発電システムは、高温域（例えば、３１５℃以上）においても、発電性能を十分に発現することができる。
【図面の簡単な説明】
【００１４】
【図１】図１は、本発明の発電システムの一実施形態を示す概略構成図である。
【図２】図２は、実施例１の発電素子のＸＲＤデータを示す。
【図３】図３は、実施例２の発電素子のＸＲＤデータを示す。
【図４】図４は、実施例１の発電素子のＦＥ−ＳＥＭ画像を示す。
【図５】図５は、実施例１の発電素子のキュリー点を示すグラフである。
【図６】図６は、実施例１の発電素子により得られた発電電圧と温度変化との関係を示すグラフである。
【発明を実施するための形態】
【００１５】
本発明の発電材料は、下記一般式（１）で示される。
【００１６】
（ＡｘＢ１−ｘ）ＮｂＯ３          （１）
（式中、ＡおよびＢは、互いに相異なって、希土類元素、アルカリ土類金属、アルカリ金属、ＣｄおよびＢｉから選ばれる少なくとも１つの元素を示し、ｘは０＜ｘ≦１の数値範囲の原子割合を示す。）
一般式（１）において、ＡおよびＢは、互いに相異なって、希土類元素、アルカリ土類金属、アルカリ金属、ＣｄおよびＢｉから選ばれる少なくとも１つの元素を示す。
【００１７】
一般式（１）において、ＡおよびＢで示される希土類元素としては、例えば、Ｌａ（ランタン）、Ｃｅ（セリウム）、Ｐｒ（プラセオジム）、Ｙｂ（イッテルビウム）、Ｌｕ（ルテチウム）が挙げられ、好ましくは、Ｌａ（ランタン）、Ｃｅ（セリウム）が挙げられる。
【００１８】
また、ＡおよびＢで示されるアルカリ土類金属としては、例えば、Ｂｅ（ベリリウム）、Ｍｇ（マグネシウム）、Ｃａ（カルシウム）、Ｓｒ（ストロンチウム）、Ｂａ（バリウム）などが挙げられ、好ましくは、Ｃａ（カルシウム）、Ｓｒ（ストロンチウム）、Ｂａ（バリウム）が挙げられる。
【００１９】
また、ＡおよびＢで示されるアルカリ金属としては、例えば、Ｌｉ（リチウム）、Ｎａ（ナトリウム）、Ｋ（カリウム）、Ｒｂ（ルビジウム）、Ｃｓ（セシウム）などが挙げられる。
【００２０】
これらは、単独で用いてもよく、また、２種以上併用してもよい。
【００２１】
ＡおよびＢとして、好ましくは、それらのいずれもがアルカリ金属であり、より好ましくは、ＡがＫであり、ＢがＮａである。
【００２２】
また、一般式（１）において、ｘは、Ａの原子割合であって、０＜ｘ≦１の数値範囲を示し、好ましくは、１／３≦ｘ≦１の数値範囲を示す。換言すれば、Ａは、必須成分であり、その原子割合は、０を超過、好ましくは、１／３以上であり、１以下である。
【００２３】
一方、Ｂの原子割合は、１−ｘ、つまり、１からＡの原子割合（０＜ｘ≦１）を差し引いた残余の原子割合となる。すなわち、上記一般式（１）において、Ｂは、任意成分であり、含まれていてもよいし、含まれていなくてもよい。
【００２４】
このような一般式（１）で示される発電材料として、具体的には、例えば、ＬａＮｂＯ３、ＬｉＮｂＯ３、ＫＮｂＯ３、ＭｇＮｂＯ３、ＣａＮｂＯ３、（Ｋ１／２Ｎａ１／２）ＮｂＯ３、（Ｂｉ１／２Ｋ１／４Ｎａ１／４）ＮｂＯ３、（Ｓｒ１／１００（Ｋ１／２Ｎａ１／２）９９／１００）ＮｂＯ３、（Ｂａ１／１００（Ｋ１／２Ｎａ１／２）９９／１００）ＮｂＯ３、（Ｌｉ１／１０（Ｋ１／２Ｎａ１／２）９／１０）ＮｂＯ３などが挙げられる。
【００２５】
このような発電材料として、好ましくは、上記一般式（１）において、ＡおよびＢのいずれもがアルカリ金属である発電材料が挙げられる。とりわけ好ましくは、上記一般式（１）において、ＡがＫであり、ＢがＮａであり、ｘが、１／２である発電材料、すなわち、Ｋ１／２Ｎａ１／２ＮｂＯ３が挙げられる。Ｋ１／２Ｎａ１／２ＮｂＯ３によれば、優れた発電効率を得ることができる。
【００２６】
そして、このような発電材料は、公知の方法により製造することができ、また、得られた発電材料から、発電素子を製造することができる。
【００２７】
より具体的には、例えば、まず、上記の化学量論比となるように、各原子の炭酸塩や酸化物など（例えば、Ｋ１／２Ｎａ１／２ＮｂＯ３を製造する場合には、Ｋ２ＣＯ３、Ｎａ２ＣＯ３、Ｎｂ２Ｏ５など）を混合し、前駆体粉末を調製する。混合方法は、特に制限されず、例えば、公知の湿式混合法などを採用することができる。
【００２８】
次いで、得られた前駆体粉末を、熱処理する。熱処理では、例えば、常温から一定の昇温速度で加熱し、所定の到達温度にて、所定時間保持する。
【００２９】
昇温速度は、例えば、２℃／分以上、好ましくは、４℃／分以上であり、例えば、１０℃／分以下、好ましくは、８℃／分以下である。
【００３０】
また、到達温度は、例えば、８００℃以上、好ましくは、８５０℃以上であり、例えば、１１００℃以下、好ましくは、１０００℃以下である。また、その到達温度における保持時間が、例えば、１時間以上、好ましくは、２時間以上であり、例えば、２４時間以下、好ましくは、１２時間以下である。
【００３１】
その後、必要に応じて、熱処理後の前駆体粉末を公知の方法により乾式混合し、粉砕する。
【００３２】
また、この方法では、必要により、熱処理後の粉末にバインダーを混合することができる。
【００３３】
バインダーとしては、特に制限されないが、例えば、ポリテトラフルオロエチレン（ＰＴＦＥ）、ポリビニルアセテート、ポリエチレンオキサイド、ポリビニルエーテル、ポリフッ化ビニリデン（ＰＶｄＦ）、フルオロオレフィン共重合体架橋ポリマー、フルオロオレフィンビニルエーテル共重合体架橋ポリマー、ポリビニルピロリドン、ポリビニルアルコール、ポリアクリル酸、ポリビニルブチラール（ＰＶＢ）などが挙げられ、好ましくは、ポリビニルアルコール、ポリビニルブチラール（ＰＶＢ）が挙げられる。
【００３４】
これらバインダーは、単独使用または２種類以上併用することができる。
【００３５】
バインダーの配合割合は、上記の熱処理後の粉末とバインダーとの総量１００質量部に対して、例えば、０．０１質量部以上、好ましくは、０．０４質量部以上であり、例えば、０．９質量部以下、好ましくは、０．１質量部以下である。
【００３６】
次いで、得られた粉末（必要に応じて、粉末とバインダーとの混合物）を、任意の形状に圧縮成形および焼結する。
【００３７】
圧縮成形および焼結においては、例えば、ホットプレス法、パルス通電焼結法（ＰＥＣＳ：Ｐｕｌｓｅ  Ｅｌｅｃｔｒｉｃ  Ｃｕｒｒｅｎｔ  Ｓｉｎｔｅｒｉｎｇ）などが採用される。
【００３８】
例えば、ホットプレス法が採用される場合、処理条件としては、成形圧力が、例えば、１０ＭＰａ以上、好ましくは、３０ＭＰａ以上であり、例えば、２００ＭＰａ以下、好ましくは、１００ＭＰａ以下である。また、焼結温度が、例えば、９５０℃以上、好ましくは、１０５０℃以上であり、例えば、１１５０℃以下、好ましくは、１１２５℃以下である。また、その温度における保持時間が、例えば、１時間以上、好ましくは、２時間以上であり、例えば、１２時間以下、好ましくは、８時間以下である。
【００３９】
また、パルス通電焼結法が採用される場合、処理条件としては、成形圧力が、例えば、１０ＭＰａ以上、好ましくは、３０ＭＰａ以上であり、例えば、２００ＭＰａ以下、好ましくは、１００ＭＰａ以下である。また、焼結温度が、例えば、８００℃以上、好ましくは、８５０℃以上であり、例えば、１１００℃以下、好ましくは、１０００℃以下である。また、その温度における保持時間が、例えば、１分以上、好ましくは、３分以上であり、例えば、１時間以下、好ましくは、３０分以下である。
【００４０】
このような方法により、前駆体粉末を圧縮成形すると同時に焼結することができる。
【００４１】
また、上記の方法の他、例えば、まず、前駆体粉末を圧縮成形し、その後、別途焼結することもできる。
【００４２】
圧縮成形における成形条件は、特に制限されないが、成形圧力が、例えば、１０ＭＰａ以上、好ましくは、３０ＭＰａ以上であり、例えば、２００ＭＰａ以下、好ましくは、１００ＭＰａ以下である。また、成形時間が、例えば、１分以上、好ましくは、３分以上であり、例えば、１０分以下、好ましくは、５分以下である。
【００４３】
また、圧縮成形においては、例えば、単軸プレス成形機、ＣＩＰ成形機（冷間静水等方圧プレス機）など、公知の成形機を用いることができ、また、これらを併用することもできる。
【００４４】
好ましくは、まず、熱処理後の粉末を、単軸プレス成形機によって、例えば、１０ＭＰａ以上、好ましくは、３０ＭＰａ以上、例えば、１００ＭＰａ以下、好ましくは、５０ＭＰａ以下で、例えば、１分以上、好ましくは、３分以上、例えば、１０分以下、好ましくは、５分以下、圧縮成形する。その後、さらに、ＣＩＰ成形機によって、例えば、３０ＭＰａ以上、好ましくは、５０ＭＰａ以上、例えば、２００ＭＰａ以下、好ましくは、１００ＭＰａ以下で、例えば、１分以上、好ましくは、３分以上、例えば、１０分以下、好ましくは、５分以下、圧縮成形する。
【００４５】
その後、この方法では、得られた成形体を、公知の焼結装置により焼結する。
【００４６】
焼結条件としては、焼結温度が、例えば、８５０℃以上、好ましくは、９００℃以上であり、例えば、１３００℃以下、好ましくは、１２５０℃以下である。また、その温度における保持時間が、例えば、１時間以上、好ましくは、２時間以上であり、例えば、４８時間以下、好ましくは、２４時間以下である。
【００４７】
このような方法によっても、前駆体粉末を圧縮成形し、焼結することができる。
【００４８】
そして、これにより、上記一般式（１）で示される発電材料を得るとともに、その発電材料からなる発電素子を得ることができる。
【００４９】
さらに、この方法では、得られた発電材料（発電素子）を、アニール処理することもできる。アニール処理では、例えば、発電材料（発電素子）を、所定温度にて、所定時間保持する。
【００５０】
また、アニール処理における温度条件は、例えば、８００℃以上、好ましくは、９００℃以上であり、例えば、１１００℃以下、好ましくは、１０００℃以下である。また、その温度における保持時間が、例えば、１時間以上、好ましくは、２時間以上であり、例えば、２４時間以下、好ましくは、１２時間以下である。
【００５１】
このようなアニール処理によって、発電材料（発電素子）の純度を向上させ、また、物理的安定性および化学的安定性の向上を図ることができる。
【００５２】
なお、発電素子は、本発明の優れた効果を阻害しない範囲において、上記一般式（１）で示される発電材料の他の発電材料や、酸化物（例えば、Ｎｂ２Ｏ５）などを含有することができる。
【００５３】
また、発電素子の形状は、特に制限されず、例えば、薄膜状（シート状）、円盤状など、種々の形状を選択することができる。
【００５４】
また、発電素子のサイズは、特に制限されないが、例えば、発電素子を略矩形の薄膜状に形成する場合には、その一辺長さは、例えば、０．５ｍｍ以上、好ましくは、１０ｍｍ以上であり、例えば、３０ｍｍ以下、好ましくは、１５ｍｍ以下である。また、厚みが、例えば、０．１ｍｍ以上、好ましくは、０．２ｍｍ以上であり、例えば、５ｍｍ以下、好ましくは、１ｍｍ以下である。
【００５５】
また、発電素子を円盤状に形成する場合には、その直径長さは、例えば、５ｍｍ以上、好ましくは、１０ｍｍ以上であり、例えば、５０ｍｍ以下、好ましくは、３０ｍｍ以下である。また、厚みが、例えば、０．１ｍｍ以上、好ましくは、０．２ｍｍ以上であり、例えば、５ｍｍ以下、好ましくは、１ｍｍ以下である。
【００５６】
このような発電材料の比誘電率は、例えば、５００以上、好ましくは、１０００以上であり、例えば、２５０００以下、好ましくは、２００００以下である。
【００５７】
また、発電材料のキュリー点（誘電率が急激に変化する温度）は、例えば、１５０℃以上、好ましくは、２００℃以上であり、例えば、５００℃以下、好ましくは、４５０℃以下である。
【００５８】
また、上記した発電材料は、複数（２つ以上）のキュリー点を有する場合がある。
【００５９】
このように、キュリー点が複数存在する場合、その最高キュリー点は、例えば、３５０℃以上、好ましくは、４００℃以上であり、例えば、５００℃以下、好ましくは、４５０℃以下である。
【００６０】
また、最低キュリー点は、例えば、１５０℃以上、好ましくは、２００℃以上であり、例えば、３００℃以下、好ましくは、２５０℃以下である。
【００６１】
そして、本発明の発電材料からなる本発明の発電素子は、上記のようなキュリー点を有するため、高温域（例えば、３１５℃以上）においても、発電性能を十分に発現することができる。
【００６２】
そのため、本発明の発電素子は、ピエゾ素子や焦電素子などとして、発電システムに用いることができる。
【００６３】
図１は、本発明の発電システムの一実施形態を示す概略構成図である。
【００６４】
図１において、発電システム１は、温度が経時的に上下する熱源２と、熱源２の温度変化により温度が経時的に上下され、電気分極する第１デバイス３と、第１デバイス３から電力を取り出すための第２デバイス４と、第１デバイス３の温度を検知する検知手段としての温度センサ８と、第１デバイスに電界を印加する電界印加手段としての電界印加装置９と、温度センサ８による検知温度が、第１デバイス３のキュリー点以上であるときに、電界印加装置９を作動させるための制御手段としての制御ユニット１０とを備えている。
【００６５】
熱源２としては、温度が経時的に上下する熱源であれば、特に制限されないが、例えば、内燃機関、発光装置などの各種エネルギー利用装置が挙げられる。
【００６６】
内燃機関は、例えば、車両などの動力を出力する装置であって、例えば、単気筒型または多気筒型が採用されるとともに、その各気筒において、多サイクル方式（例えば、２サイクル方式、４サイクル方式、６サイクル方式など）が採用される。
【００６７】
このような内燃機関では、各気筒において、ピストンの昇降運動が繰り返されており、これにより、例えば、４サイクル方式では、吸気工程、圧縮工程、爆発工程、排気工程などが順次実施され、燃料が燃焼され、動力が出力されている。
【００６８】
このような内燃機関において、排気工程では、高温の排気ガスが、排気ガス管を介して排気され、その排気ガスを熱媒体として熱エネルギーが伝達され、排気ガス管の内部温度が上昇する。
【００６９】
一方、その他の工程（排気工程を除く工程）では、排気ガス管中の排気ガス量が低減されるため、排気ガス管の内部温度は、排気工程に比べて、下降する。
【００７０】
このように、内燃機関の温度は、排気工程において上昇し、吸気工程、圧縮工程および爆発工程において下降し、つまり、経時的に上下する。
【００７１】
とりわけ、上記の各工程は、ピストンサイクルに応じて、周期的に順次繰り返されるため、内燃機関における各気筒の排気ガス管の内部は、上記の各工程の繰り返しの周期に伴って、周期的に温度変化、より具体的には、高温状態と低温状態とが、周期的に繰り返される。
【００７２】
発光装置は、点灯（発光）時には、例えば、赤外線、可視光などの光を熱媒体として、その熱エネルギーにより温度上昇し、一方、消灯時には温度低下する。そのため、発光装置は、経時的に、点灯（発光）および消灯することにより、その温度が経時的に上下する。
【００７３】
とりわけ、例えば、発光装置が、経時的に照明の点灯および消灯が断続的に繰り返される発光装置（明滅（点滅）式の発光装置）である場合には、その発光装置は、点灯（発光）時における光の熱エネルギーにより、周期的に温度変化、より具体的には、高温状態と低温状態とが、周期的に繰り返される。
【００７４】
また、熱源２としては、さらに、例えば、複数の熱源を備え、それら複数の熱源間の切り替えにより、温度変化を生じることもできる。
【００７５】
より具体的には、例えば、熱源として、低温熱源（冷却材など）と、その低温熱源より温度の高い高温熱源（例えば、加熱材など）との２つの熱源を用意し、経時的に、それら低温熱源および高温熱源を、交互に切り替えて用いる形態が挙げられる。
【００７６】
これにより、熱源としての温度を、経時的に上下させることができ、とりわけ、低温熱源および高温熱源の切り替えを、周期的に繰り返すことにより、周期的に温度変化させることができる。
【００７７】
切り替え可能な複数の熱源を備える熱源２としては、特に制限されないが、例えば、燃焼用低温空気供給系、蓄熱式熱交換器、高温ガス排気系、および、供給／排気切替弁を備えた高温空気燃焼炉（例えば、再公表９６−５４７４号公報に記載される高温気体発生装置）、例えば、高温熱源、低温熱源および水素吸蔵合金を用いた海水交換装置（水素吸蔵合金アクチュエータ式海水交換装置）などが挙げられる。
【００７８】
これら熱源２としては、上記熱源を単独使用または２種類以上併用することができる。
【００７９】
熱源２として、好ましくは、経時により周期的に温度変化する熱源が挙げられる。
【００８０】
また、熱源２として、好ましくは、内燃機関が挙げられる。
【００８１】
第１デバイス３は、熱源２の温度変化に応じて電気分極するデバイスである。
【００８２】
ここでいう電気分極とは、結晶の歪みにともなう正負イオンの変位により誘電分極し電位差が生じる現象、例えばピエゾ効果、および／または、温度変化により誘電率が変化し電位差が生じる現象、例えば焦電効果などのように、材料に起電力が発生する現象と定義する。
【００８３】
このような第１デバイス３として、より具体的には、例えば、ピエゾ効果により電気分極するデバイス、焦電効果により電気分極するデバイスなどが挙げられる。
【００８４】
ピエゾ効果は、応力または歪みが加えられたときに、その応力または歪みの大きさに応じて電気分極する効果（現象）である。
【００８５】
そして、この発電システム１では、ピエゾ効果により電気分極する第１デバイス３（以下、ピエゾ素子（圧電素子））として、上記した発電素子（好ましくは、Ｋ１／２Ｎａ１／２ＮｂＯ３）を用いることができる。
【００８６】
第１デバイス３としてピエゾ素子が用いられる場合には、ピエゾ素子は、例えば、その周囲が固定部材により固定され、体積膨張が抑制された状態において、熱源２に接触するか、または、熱源２の熱を伝達する熱媒体（上記した排気ガス、光など）に接触（曝露）されるように配置される。
【００８７】
固定部材としては、特に制限されず、例えば、後述する第２デバイス４（例えば、金電極、銀電極など）を用いることもできる。
【００８８】
そして、このような場合には、ピエゾ素子は、熱源２の経時的な温度変化により、（場合により熱媒体（上記した排気ガス、光など）を介して）加熱または冷却され、これにより、膨張または収縮する。
【００８９】
このとき、ピエゾ素子は、固定部材により体積膨張が抑制されているため、ピエゾ素子は、固定部材に押圧され、ピエゾ効果（圧電効果）、または、キュリー点付近での相変態により、電気分極する。これにより、詳しくは後述するが、第２デバイス４を介して、ピエゾ素子から電力が取り出される。
【００９０】
また、このようなピエゾ素子は、通常、加熱状態または冷却状態が維持され、その温度が一定（すなわち、体積一定）になると、電気分極が中和され、その後、冷却または加熱されることにより、再度、電気分極する。
【００９１】
そのため、上記したように熱源２が周期的に温度変化し、高温状態と低温状態とが周期的に繰り返される場合などには、ピエゾ素子が周期的に繰り返し加熱および冷却されるため、ピエゾ素子の電気分極およびその中和が、周期的に繰り返される。
【００９２】
その結果、後述する第２デバイス４により、電力が、周期的に変動する波形（例えば、交流、脈流など）として取り出される。
【００９３】
焦電効果は、例えば、絶縁体（誘電体）などを加熱および冷却する時に、その温度変化に応じて絶縁体が電気分極する効果（現象）であって、第１効果および第２効果を含んでいる。
【００９４】
第１効果は、絶縁体の加熱時および冷却時において、その温度変化により自発分極し、絶縁体の表面に、電荷を生じる効果とされている。
【００９５】
また、第２効果は、絶縁体の加熱時および冷却時において、その温度変化により結晶構造に圧力変形が生じ、結晶構造に加えられる応力または歪みにより、圧電分極を生じる効果（ピエゾ効果、圧電効果）とされている。
【００９６】
そして、この発電システム１では、焦電効果により電気分極する第１デバイス３（以下、焦電素子）として、上記した発電素子（好ましくは、Ｋ１／２Ｎａ１／２ＮｂＯ３）を用いることができる。
【００９７】
第１デバイス３として焦電素子が用いられる場合には、焦電素子は、熱源２に接触するか、または、熱源２の熱を伝達する熱媒体（上記した排気ガス、光など）に接触（曝露）されるように配置される。
【００９８】
このような場合において、焦電素子は、熱源２の経時的な温度変化により、（場合により熱媒体（上記した排気ガス、光など）を介して）加熱または冷却され、その焦電効果（第１効果および第２効果を含む）により、電気分極する。これにより、詳しくは後述するが、第２デバイス４を介して、焦電素子から電力が取り出される。
【００９９】
また、このような焦電素子は、通常、加熱状態または冷却状態が維持され、その温度が一定になると、電気分極が中和され、その後、冷却または加熱されることにより、再度、電気分極する。
【０１００】
そのため、上記したように熱源２が周期的に温度変化し、高温状態と低温状態とが周期的に繰り返される場合などには、焦電素子が周期的に繰り返し加熱および冷却されるため、焦電素子の電気分極およびその中和が、周期的に繰り返される。
【０１０１】
その結果、後述する第２デバイス４により、電力が、周期的に変動する波形（例えば、交流、脈流など）として取り出される。
【０１０２】
これら第１デバイス３は、単独使用または２種類以上併用することができる。
【０１０３】
なお、第１デバイス３（絶縁体（誘電体））は、熱源２の温度変化によって電気分極するが、その電気分極は、電子分極、イオン分極および配向分極のいずれでもよい。
【０１０４】
例えば、配向分極によって分極が発現する材料（例えば、液晶材料など）では、その分子構造を変化させることにより、発電効率の向上を図ることができるものと期待されている。
【０１０５】
図１において、第２デバイス４は、第１デバイス３から電力を取り出すために設けられる。
【０１０６】
このような第２デバイス４は、より具体的には、特に制限されないが、例えば、上記の第１デバイス３を挟んで対向配置される２つの電極（例えば、金電極、銀電極など）、例えば、それら電極に接続される導線などを備えており、第１デバイス３に電気的に接続されている。
【０１０７】
温度センサ８は、第１デバイス３の温度を検知するため、第１デバイス３に近接または接触して設けられる。温度センサ８は、第１デバイス３の温度として、第１デバイス３の表面温度を直接検知するか、または、第１デバイス３の周囲の雰囲気温度を検知し、例えば、赤外放射温度計や、熱電対温度計などの公知の温度センサが用いられる。
【０１０８】
電界印加装置９は、第１デバイス３に電界を印加するため、第１デバイス３に直接または近接して設けられる。具体的には、電界印加装置９は、例えば、上記した第２デバイス４とは別途、上記の第１デバイス３を挟んで対向配置される２つの電極（例えば、金電極、銀電極など）、電圧印加電源Ｖ、およびそれらに接続される導線などを備えており、第１デバイス３から離間し、それら電極間に第１デバイス３を介在させるように、配置されている。
【０１０９】
制御ユニット１０は、発電システム１における電気的な制御を実行するユニット（例えば、ＥＣＵ：Ｅｌｅｃｔｒｏｎｉｃ Ｃｏｎｔｒｏｌ Ｕｎｉｔ）であり、ＣＰＵ、ＲＯＭおよびＲＡＭなどを備えるマイクロコンピュータで構成されている。
【０１１０】
この制御ユニット１０は、温度センサ８および電界印加装置９に電気的に接続されており、後述するように、上記した温度センサ８による検知温度が第１デバイス３のキュリー点以上であるときに電界印加装置９を作動させる。
【０１１１】
そして、図１に示す発電システム１では、その第２デバイス４が、昇圧器５、交流／直流変換器（ＡＣ−ＤＣコンバーター）６およびバッテリー７に、順次、電気的に接続されている。
【０１１２】
このような発電システム１により、発電するには、例えば、まず、熱源２の温度を経時的に上下、好ましくは、周期的に温度変化させ、その熱源２により、第１デバイス３を、加熱および／または冷却する。
【０１１３】
そして、このような温度変化に応じて、上記した第１デバイス３を、好ましくは、周期的に電気分極させる。その後、第２デバイス４を介することにより、電力を、第１デバイス３の周期的な電気分極に応じて周期的に変動する波形（例えば、交流、脈流など）として、取り出す。
【０１１４】
具体的には、好ましくは、熱電システム１において、熱源２は、第１デバイス３を、そのキュリー点に対して−２０℃から、キュリー点に対して＋１０℃の温度範囲の少なくとも一部を含むように、経時的に温度変化させる。
【０１１５】
なお、上記の発電素子からなる第１デバイス３に、キュリー点が複数存在する場合、いずれのキュリー点を選択してもよい。
【０１１６】
すなわち、熱電システム１において、第１デバイス３は、その高温状態における温度が、低温状態における温度を超過し、キュリー点に対して−２０℃以上になるように、かつ、その低温状態における温度が、上記の高温状態における温度未満であり、キュリー点に対して＋１０℃以下になるように、温度変化する。
【０１１７】
また、好ましくは、第１デバイス３は、そのキュリー点に対して−１８℃〜キュリー点に対して＋８℃の温度範囲の少なくとも一部を含むように、さらに好ましくは、キュリー点に対して−１５℃〜キュリー点に対して＋５℃の温度範囲の少なくとも一部を含むように、経時的に温度変化させる。
【０１１８】
このような第１デバイス３は、そのキュリー点を含まないように温度変化することができる。
【０１１９】
具体的には、第１デバイス３は、例えば、高温状態における温度および低温状態における温度のいずれもがキュリー点を超過するとともに、低温状態における温度がキュリー点に対して＋１０℃以下となるように、温度変化することができる。また、第１デバイス３は、例えば、高温状態における温度および低温状態における温度のいずれもがキュリー点未満であるとともに、高温状態における温度がキュリー点に対して−２０℃以上となるように、温度変化することもできる。
【０１２０】
さらに、第１デバイス３は、そのキュリー点を含むように、すなわち、高温状態における温度がキュリー点を超過し、かつ、低温状態における温度がキュリー点未満となるように、温度変化することができる。
【０１２１】
第１デバイス３として、好ましくは、そのキュリー点を含むように温度変化することが挙げられる。
【０１２２】
このような発電システム１では、通常、第１デバイス３の温度の変化量が大きいほど、大きな電圧を取り出すことができるが、第１デバイス３が、キュリー点に対して−２０℃〜キュリー点に対して＋１０℃の温度範囲の少なくとも一部を含むように経時的に温度が上下される場合には、温度の変化量が小さくても、大きな電圧を取り出すことができ、優れた効率で発電することができる。
【０１２３】
第１デバイス３の温度として、具体的には、その低温状態における温度が、例えば、キュリー点に対して−４０℃以上、好ましくは、キュリー点に対して−３０℃以上、さらに好ましくは、キュリー点に対して−２０℃以上であり、高温状態における温度が、キュリー点に対して＋３０℃以下、好ましくは、キュリー点に対して＋２０℃以下、さらに好ましくは、キュリー点に対して＋１０℃以下である。
【０１２４】
すなわち、第１デバイス３は、とりわけ好ましくは、キュリー点に対して−２０℃〜キュリー点に対して＋１０℃の範囲において、温度変化する。
【０１２５】
このような場合において、第１デバイス３の温度は、高温状態における温度が、例えば、３０〜１２００℃、好ましくは、１００〜８００℃、より好ましくは、２００〜４５０℃であり、低温状態における温度が、上記の高温状態における温度未満であって、高温状態と低温状態との温度差が、例えば、１０〜１００℃、好ましくは、２０〜５０℃である。
【０１２６】
また、それら高温状態と低温状態との繰り返し周期は、例えば、１／５０〜１００サイクル／秒、好ましくは、１／２０〜５０サイクル／秒である。
【０１２７】
なお、第１デバイス３の温度は、赤外線放射温度計などにより測定することができる。
【０１２８】
そして、熱源２の温度は、第１デバイス３を上記範囲で温度変化させることができる範囲に設定される。
【０１２９】
より具体的には、熱源２の温度は、高温状態における温度が、例えば、５０〜１２００℃、好ましくは、２００〜９００℃であり、低温状態における温度が、上記の高温状態における温度未満、より具体的には、例えば、５０〜８００℃、好ましくは、２００〜５００℃であり、高温状態と低温状態との温度差が、例えば、１０〜６００℃、好ましくは、２０〜５００℃である。
【０１３０】
また、それら高温状態と低温状態との繰り返し周期は、例えば、１／５０〜１００サイクル／秒、好ましくは、１／２０〜５０サイクル／秒である。
【０１３１】
一方、このような発電システム１では、温度条件によっては、第１デバイス３の温度が、そのキュリー点を超過する場合がある。そして、第１デバイス３のキュリー点以上の環境下において、第１デバイス３を用いると、第１デバイス３に損傷を生じ、発電性能が低下する場合や、発電不能となる場合がある。
【０１３２】
そこで、好ましくは、この発電システム１では、温度センサ８により第１デバイス３の温度を検知し、その検知温度が第１デバイス３のキュリー点以上であるときに、制御ユニット１０により、電界印加装置９を作動させ、第１デバイス３に電界を印加する。
【０１３３】
具体的には、熱源２の温度変化により経時的に上下される第１デバイス３の温度を、温度センサ８により連続的に検知し、その検知温度が第１デバイス３のキュリー点以上になった時点からキュリー点未満になる時点まで、電界印加装置９の電極に電圧を印加し、第１デバイス３に電界を印加する。
【０１３４】
電界の強さは、例えば、０．０１〜５ｋＶ／ｍｍ、好ましくは、０．２〜３．５ｋＶ／ｍｍ、より好ましくは、０．５〜２ｋＶ／ｍｍである。
【０１３５】
そして、温度センサ８により検知される検知温度が第１デバイス３のキュリー点未満になった時点から、再度、キュリー点以上になる時点まで、電界の印加を停止する。
【０１３６】
これにより、第１デバイス３が、そのキュリー点を越える環境下に曝される場合にも、第１デバイス３が損傷することを抑制することができる。
【０１３７】
また、例えば、第１デバイス３のキュリー点が複数存在する場合には、その最低キュリー点以上であるときから、最低キュリー点未満になるまでの間、電界印加装置９を作動させ、また、その最低キュリー点未満になった時点から、再度、最低キュリー点以上になる時点まで、電界の印加を停止することができる。
【０１３８】
なお、電界印加装置９を作動させずとも、経時的に上下される第１デバイス３の温度を、最低キュリー点に対して−２０℃〜最低キュリー点に対して＋１０℃の温度範囲とすれば、第１デバイス３が損傷することを抑制することができる。
【０１３９】
また、例えば、電界印加装置９を作動させるタイミングによっては、発電システム１の発電効率の向上を図ることができる。
【０１４０】
具体的には、このような発電システム１では、より効率的に発電するため、第１デバイス３の温度状態に応じて、第１デバイス３に電圧を印加する。
【０１４１】
すなわち、この発電システム１では、上記した熱源２による加熱および／または冷却とともに、温度センサ８によって、第１デバイス３の温度を連続的に測定し、第１デバイス３が昇温状態であるか、降温状態であるかを検知する。より具体的には、例えば、温度センサ８によって検知される第１デバイス３の温度が、予め設定された所定の値（例えば、０．２℃／ｓなど）以上上昇したときに、昇温状態であると検知され、また、第１デバイス３の温度が、予め設定された所定の値（例えば、０．２℃／ｓなど）以上下降したときに、降温状態であると検知される。
【０１４２】
そして、この発電システム１では、第１デバイス３が昇温状態であると検知されたときには、電圧印加装置９を作動させ、第１デバイス３に所定の電圧を印加する。なお、電圧の大きさは、目的および用途に応じて、適宜設定される。電圧を印加する時間は、第１デバイス３が降温状態に至るまでであり、具体的には、昇温状態中である。
【０１４３】
そして、第１デバイス３が降温状態であると検知されたときには、制御ユニット１０によって制御回路２１を切り替え、電圧印加装置９を停止させ、第１デバイス３に対する電圧の印加を停止する。電圧の印加を停止する時間は、第１デバイス３が昇温状態に至るまでであり、具体的には、降温状態中である。
【０１４４】
このように、上記の発電システム１では、第１デバイス３の昇温が検知されたときには、電圧印加装置９が作動され、第１デバイス３に電圧が印加される。一方、第１デバイス３の降温が検知されたときには、電圧印加装置９が停止され、電圧の印加が停止される。
【０１４５】
このように電圧印加装置９を作動させることによって、第１デバイス３に電圧を印加することにより、第１デバイス３から効率的に電力を取り出すことができる。
【０１４６】
そして、このようにして発電システム１により取り出された電力を、第２デバイス４に接続される昇圧器５において、周期的に変動する波形（例えば、交流、脈流など）の状態で昇圧する。昇圧器５としては、交流電圧を、例えば、コイル、コンデンサなどを用いた簡易な構成により、優れた効率で昇圧できる昇圧器が、用いられる。
【０１４７】
次いで、昇圧器５において昇圧された電力を、交流／直流変換器６において直流電圧に変換した後、バッテリー７に蓄電する。
【０１４８】
このような発電システム１によれば、温度が経時的に上下する熱源２を用いるため、変動する電圧（例えば、交流電圧）を取り出すことができ、その結果、一定電圧（直流電圧）として取り出す場合に比べて、簡易な構成により、優れた効率で昇圧して、蓄電することができる。
【０１４９】
また、熱源２が、周期的に温度変化する熱源であれば、電力を、周期的に変動する波形として取り出すことができ、その結果、簡易な構成により、より優れた効率で昇圧して、蓄電することができる。
【０１５０】
とりわけ、このような発電システム１では、温度センサ８により第１デバイス３の温度が検知され、その検知温度が第１デバイス３のキュリー点以上であるときに、制御ユニット１０により電界印加装置９が作動され、第１デバイス３に電界が印加される。
【０１５１】
そのため、第１デバイス３が、そのキュリー点を越える環境下に曝される場合にも、第１デバイス３が損傷することを抑制することができ、発電システム１の発電性能が低下することや、発電不能となることを抑制することができる。その結果、高温環境下においても、優れた効率で発電することができる。
【０１５２】
そして、本発明の発電システムは、本発明の発電素子を備えるため、高温域（例えば、３１５℃以上）においても、発電性能を十分に発現することができる。
【実施例】
【０１５３】
次に、本発明を実施例および比較例に基づいて説明するが、本発明は下記の実施例によって限定されるものではない。以下に示す実施例の数値は、実施形態において記載される数値（すなわち、上限値または下限値）に代替することができる。
【０１５４】
実施例１
Ｋ２ＣＯ３の粉末と、Ｎａ２ＣＯ３の粉末と、Ｎｂ２Ｏ５の粉末とを、それらのモル比が、Ｋ２ＣＯ３：Ｎａ２ＣＯ３：Ｎｂ２Ｏ５＝１：１：２となるように配合し、イオン交換水とともに、ジルコニアボールを用いた湿式ボールミル（ニッカトー社製）によって２４時間撹拌混合し、乾燥させた。
【０１５５】
次いで、得られた粉末を、空気中において５℃／分の昇温速度で加熱し、８８０℃において４時間熱処理した後、ジルコニアボールを用いた乾式ボールミル（ニッカトー社製）によって１２時間混合し、粉砕した。
【０１５６】
次いで、バインダーとしてポリビニルアルコールを、熱処理後の粉末とポリビニルアルコールとの総量１００質量部に対して、０．０４質量部となるように添加し、湿式ボールミルによって、２時間撹拌混合した。
【０１５７】
次いで、得られた混合物を金型に充填し、ホットプレス装置（富士電波工業社製）によって６０ＭＰａで１１００℃において２時間加熱（ホットプレス）することにより、直径２０ｍｍの成形体を得た。
【０１５８】
その後、得られた成形体を、空気中において９００℃において４時間加熱し、アニール処理した。これにより、（Ｋ１／２Ｎａ１／２）ＮｂＯ３からなる発電材料、および、その発電材料からなる発電素子を得た。
【０１５９】
実施例２
ホットプレス装置に代えて、放電プラズマ焼結機（ＳＰＳシンテックス株式会社製）を用い、パルス通電焼結法を採用して、５０ＭＰａで９２０℃において５分間加熱することにより成形体を得た以外は、実施例１と同様にして、（Ｋ１／２Ｎａ１／２）ＮｂＯ３からなる発電材料、および、その発電材料からなる発電素子を得た。
【０１６０】
評価
１．組成解析
（１）Ｘ線回折
実施例１により得られた発電素子を、Ｘ線回折（Ｘ−Ｒａｙ  Ｄｉｆｆｒａｃｔｉｏｎ：ＸＲＤ）装置を用いて測定した。なお、実施例１の発電素子については、アニール処理の前後において測定した。得られたＸＲＤデータを、炭素（Ｃ）および（Ｋ０．６５Ｎａ０．３５）ＮｂＯ３のＪＣＰＤＳカードデータと共に図２に示す。
【０１６１】
また、実施例２により得られた発電素子を、Ｘ線回折装置を用いて測定した。得られたＸＲＤデータを、（Ｋ０．６５Ｎａ０．３５）ＮｂＯ３のＪＣＰＤＳカードデータと共に図３に示す。
（２）ＦＥ−ＳＥＭ
実施例１により得られた発電素子を、ＦＥ−ＳＥＭ（電界放射型走査電子顕微鏡：Ｆｉｅｌｄ Ｅｍｉｓｓｉｏｎ−Ｓｃａｎｎｉｎｇ Ｅｌｅｃｔｒｏｎ Ｍｉｃｒｏｓｃｏｐｅ）により撮影し、表面を分析した。
【０１６２】
その結果、見掛け密度は４．４０ｇ／ｃｍ３であった。なお、この密度は、（Ｋ１／２Ｎａ１／２）ＮｂＯ３の理論密度４．４６ｇ／ｃｍ３と近く、相対密度は９９％であった。得られたＦＥ−ＳＥＭ画像を図４に示す。
【０１６３】
また、実施例２により得られた発電素子についても同様に表面を分析したところ、見掛け密度は４．５１ｇ／ｃｍ３であった。なお、この密度は、（Ｋ１／２Ｎａ１／２）ＮｂＯ３の理論密度４．４６ｇ／ｃｍ３と近く、相対密度は９８．４％であった。
（３）まとめ
ＸＲＤデータおよび密度より、得られた発電素子が、（Ｋ１／２Ｎａ１／２）ＮｂＯ３を含むことが確認された。
【０１６４】
なお、図５に示すように、（Ｋ１／２Ｎａ１／２）ＮｂＯ３には、２００℃と４２０℃との２つのキュリー点が存在する（参照文献：Ｐｒｅｐａｒａｔｉｏｎ  ａｎｄ  ｃｈａｒａｃｔｅｒｉｚａｔｉｏｎ  ｏｆ  （Ｋ０．５Ｎａ０．５）ＮｂＯ３  ｃｅｒａｍｉｃｓ．Ｈ．  Ｂｉｒｏｌ  ｅｔ  ａｌ．／Ｊｏｕｒｎａｌ  ｏｆ  ｔｈｅ  Ｅｕｒｏｐｅａｎ  Ｃｅｒａｍｉｃ  Ｓｏｃｉｅｔｙ  ２６  （２００６）  ８６１-８６６）。
【０１６５】
これは、Ｋ１／２Ｎａ１／２ＮｂＯ３は、常温では斜方晶系、２００℃以上では正方晶系、４２０℃以上では立方晶系となり、結晶構造が温度に応じて段階的に変化するためであると推察される。
２．発電性能
実施例１で得られたＫ１／２Ｎａ１／２ＮｂＯ３を含む発電素子を第１デバイス（ピエゾ素子）とし、厚みを１．２ｍｍサイズに研削した。次いで、その表面および裏面に、金スパッタを用いて金イオンを約１０分間蒸着させ、金電極（第２デバイス）を形成した。
【０１６６】
その後、２０ｍｍ×２０ｍｍのアルミテープを用いて、２つの導線（リード線）の一方側を各金電極上に貼着させるとともに、他方側をデジタルマルチメータに接続した。
【０１６７】
熱源としてヒートガンを用い、その噴射口を発電素子に向けるとともに、噴射口が発電素子から３ｃｍ離間するように、ヒートガンおよび発電素子を、それぞれ配置した。
【０１６８】
ヒートガンから熱風を噴き出し、経時的にヒートガンのＯＮ／ＯＦＦを切り替えることにより、ヒートガンおよび熱風の温度を経時的に上下させ、この温度変化により、発電素子の温度を経時的に上下させるとともに電気分極させ、電極および導線を介して、発電電圧（電力）を取り出した。
【０１６９】
なお、発電素子の温度を赤外線放射温度計により測定し、その温度が、１００℃（最低キュリー点に対して−１００℃）〜４５０℃（最高キュリー点に対して＋３０℃）の範囲の少なくとも一部を含み、また、その温度変化量が約５０〜８０℃となるように、熱風温度を調整した。また、加熱と放冷とは、加熱／放冷＝１０ｓ／１０ｓ周期で切り替えた。
【０１７０】
そして、発電素子から取り出された電力の電圧変化を電圧計により観測した。発電電圧と温度変化との関係を、図６に示す。
【０１７１】
さらに、上記の加熱および放冷条件において、発電素子を加熱している間に、電圧印加装置（型番：ＭＯＤＥＬ６７７Ｂ、トレックジャパン社製）によって発電素子に電圧を印加した以外は、上記と同様にして発電電圧（電力）を取り出した。
【０１７２】
なお、電圧の強さを１００Ｖとし、発電素子を加熱している間（１周期あたり１０秒）中において、１００Ｖの電圧印加状態を維持する時間（電圧印加時間）を１周期あたり９．８秒とした。発電電圧と温度変化との関係を、図６に併せて示す。
【図１】
2015070203.tif 000003
【図２】
2015070203.tif 000004
【図３】
2015070203.tif 000005
【図５】
2015070203.tif 000006
【図６】
2015070203.tif 000007
【図４】
2015070203.tif 000008